(57)【要約】【課題】加重変化によって導電抵抗変化によるアナログ出力変化が得られ、且つ、成形時の配合調整によって導電抵抗変化調整が可能である、簡素で安価な感圧導電材を得る。【解決手段】本発明は、導電シリコンゴムに発泡剤と、加硫剤とを混合し、加硫し、発泡させて成形して成る成形品であって、該成形品は該成形品に加える加重変化によって導電抵抗が変化するように構成される感圧導電材１を提供する。【選択図】  図１
2004355982.tif 000002
【特許請求の範囲】
【請求項１】
導電シリコンゴムに発泡剤と、加硫剤とを混合し、加硫し、発泡させて成形して成る成形品であって、該成形品は該成形品に加える加重変化によって導電抵抗が変化するように構成されることを特徴とする感圧導電材。
【請求項２】
上記導電シリコンゴムと、上記発泡剤と、上記加硫剤との混合割合は導電シリコンゴム６２〜９１重量％、発泡剤５〜２２重量％及び加硫剤４〜１６重量％の範囲にあり、該導電シリコンゴムに該発泡剤と、該加硫剤とを混合し、加硫し、発泡させて成形して成る成形品は、該成形品に加える加重変化に対し、導電抵抗が略反比例して変化するように構成されて成る請求項１記載の感圧導電材。
【発明の詳細な説明】
【０００１】
【発明の属する技術分野】
この発明は、感圧導電材に関するものであり、特に、導電シリコンゴムに発泡剤と、加硫剤とを混合させて成形して成る感圧導電材に関するものである。
【０００２】
【従来の技術及び発明が解決しようとする課題】
従来の此種感圧導電材は既に知られており、例えば、特許文献１に記載されるプリント配線板のスイッチの接点等の製造方法は、予め形成されたスイッチの下部接点回路上に、Ｚ軸方向に加重を加えた時にＺ軸方向のみに導電性を示す感圧異方性導電被膜、または、Ｚ軸方向に加重を加えた時に、Ｘ，Ｙ，Ｚ方向に導電性を示す感圧等方性導電被膜をスクリーン印刷法により形成し、且つ、前記被膜を形成するペーストに発泡剤を混合して発泡させることにより被膜に弾力性をもたせて、押圧時の感触感をもたせたものである。
【０００３】
然しながら、前述の製造方法によって製造されるスイッチは、オンオフスイッチとして用いられるものであり、加重変化による導電抵抗変化を利用してアナログ出力を得るものではない。
【０００４】
一方、種々のゲーム用コントローラ、ＰＤＡ、携帯電話、リモコン、マウス、キーボード等の入力電子機器に於て、簡素なアナログ入力機能が望まれており、従来、アナログ入力用として感圧素子、可変抵抗器等が用いられているが、いずれも、比較的高価である。又、前記感圧素子は、接点形状の変形による入力のため、出力値のばらつきが大きく、更に、前記可変抵抗器は所定のスペースを必要とするため、小型化できない等の問題がある。
【０００５】
そこで、加重変化によって導電抵抗変化によるアナログ出力変化が得られ、且つ、成形時の配合調整によって導電抵抗変化調整が可能である、簡素で安価な感圧導電材を得るために解決すべき技術的課題が生じてくるのであり、本発明はこの課題を解決することを目的とする。
【０００６】
【特許文献１】
特開平８−１８１９０号公報  （第１−４頁、第１−４図）
【０００７】
【課題を解決するための手段】
本発明は上記目的を達成するために提案されたものであり、請求項１記載の発明は、導電シリコンゴムに発泡剤と、加硫剤とを混合し、加硫し、発泡させて成形して成る成形品であって、該成形品は該成形品に加える加重変化によって導電抵抗が変化するように構成されることを特徴とする感圧導電材である。
【０００８】
該請求項１記載の発明によれば、加重変化によって導電抵抗変化によるアナログ出力変化が得られ、且つ、成形時の配合調整によってアナログ出力変化調整が可能である、簡素で安価な感圧導電材を得ることができる。
【０００９】
又、請求項２は、上記導電シリコンゴムと、上記発泡剤と、上記加硫剤との混合割合は導電シリコンゴム６２〜９１重量％、発泡剤５〜２２重量％及び加硫剤４〜１６重量％の範囲にあり、該導電シリコンゴムに該発泡剤と、該加硫剤とを混合し、加硫し、発泡させて成形して成る成形品は、該成形品に加える加重変化に対し、導電抵抗が略反比例して変化するように構成されて成る請求項１記載の感圧導電材である。
【００１０】
該請求項２記載の発明によれば、請求項１記載の発明の効果に加え、加重変化によって略直線的に比例する変位量変化と、略直線的に反比例するアナログ出力変化が得られる感圧導電材を得ることができる。
【００１１】
【発明の実施の形態】
以下、本発明の一実施の形態を図１乃至図４に従って詳述する。図１に於て、１は感圧導電材であり、該感圧導電材１は導電シリコンゴムに発泡剤と、加硫剤とを混合し、加硫させ、発泡させてシート状に成形して成る成形品である。
【００１２】
そして、上記導電シリコンゴムと、発泡剤と、加硫剤との混合割合は導電シリコンゴム６２〜９１重量％、発泡剤５〜２２重量％及び加硫剤４〜１６重量％の範囲となるように配合される。
【００１３】
好適には、導電シリコンゴム３ｋｇに発泡剤４００ｇと加硫剤３００ｇを配合する。即ち、導電シリコンゴム約８１重量％、発泡剤約１１重量％及び加硫剤約８重量％の割合に配合する。
【００１４】
更に、詳細には、前記加硫剤はベンゾイルパーオキサイドを約５０％含有する加硫剤２０ｇ（約０．５重量％）と、ジクミルパーオキサイドを約２０％含有する加硫剤２８０ｇ（約７．６重量％）とから成る。
【００１５】
図２は、前述の好適な配合割合となるように導電シリコンゴム３ｋｇに発泡剤４００ｇと加硫剤３００ｇとを配合して成型した感圧導電材１を用いて測定したグラフであり、加重Ｐに対する変位量Ｓとその時の導電抵抗Ｒの変化を示したものであり、該グラフによると、加重Ｐが加重曲線Ｐ１に示す如く増加すると変位量Ｓが略直線的に増大し、その時、抵抗Ｒが抵抗曲線Ｒ１に示す如く略直線的に低下する。そして、加重Ｐが加重曲線Ｐ２に示す如く減少すると変位量Ｓが略直線的に減少し、その時、抵抗Ｒが抵抗曲線Ｒ２に示す如く略直線的に増加する。
【００１６】
斯くして、前記感圧導電材１は、比較的安価な材料を用いて成形することができると共に、前述の如く、導電シリコンゴム３ｋｇに発泡剤４００ｇと加硫剤３００ｇを配合することにより、加えられた加重変化によって略直線的に比例する変位量変化と、略直線的に反比例するアナログ出力変化を得ることができる。従って、該感圧導電材１はゲーム用コントローラ等のアナログ入力用として、又は、ＰＤＡ、携帯電話、リモコン、マウス、キーボード等の入力電子機器のアナログ入力用として利用可能である。
【００１７】
又、前記感圧導電材１を、前述の導電シリコンゴム６２〜９１重量％、発泡剤５〜２２重量％及び加硫剤４〜１６重量％の範囲となるように混合して成形することにより、前述の導電シリコンゴム３ｋｇに発泡剤４００ｇと加硫剤３００ｇを配合して成形した時の効果と略同様、又は、類似する効果を得ることができる。
【００１８】
更に、前述の配合割合に代えて、配合割合を更に任意に設定することにより、即ち、配合調整により、導電抵抗変化の調整が可能となり、従って、前述の略直線的な加重曲線及び抵抗曲線に代えて、種々の目的に沿った加重曲線及び抵抗曲線を得ることが可能となり、該抵抗曲線に基づくアナログ出力変化を得ることができる。
【００１９】
更に又、前記感圧導電材１はラバーとの一体成形が可能となるため、従来のデジタル入力キーとの差し替えだけで、簡単、且つ、小スペースでアナログ入力ボタンへの切り替えができる。
【００２０】
又、前記感圧導電材１は使う方式によって、大きさや形状を自由に変えることが可能である。
【００２１】
図３は前述の配合により形成した感圧導電材１を利用したスイッチ２を示し、該スイッチ２は電極（図示せず）に接続された接点３及び４が離間して配設された基板５上に前記感圧導電材１を該接点３及び４と接触するように載置し、且つ、該感圧導電材１上に断面視帽子状に形成されたキートップ６を設けたものであり、更に、該スイッチ２を被蔽する如くカバー７が配設され、該カバー７に開穿された孔７ａから該キートップ６の上部が上方に突出し、該キートップ６の上部が該孔７ａ内を摺動自在に配置されている。
【００２２】
而して、前記キートップ６を下方に押下すると該キートップ６の上部は前記孔７ａ内を摺動して、前記感圧導電材１を圧縮し、該感圧導電材１は圧縮されることにより該感圧導電材１の導電抵抗が減少し、前記接点３及び４からの出力は前記キートップ６の押下力に対応して出力ゼロ又は所定の低出力から略直線状にアナログ的に増大する。
【００２３】
図４は前述の配合により形成した感圧導電材１を利用した他のスイッチ８を示し、該スイッチ８は下端外周部に脚部９ａが垂設されたクリックラバー９の中央底部に前記感圧導電材１が固着され、電極（図示せず）に接続された接点１０及び１１が離間して配設された基板１２上に前記クリックラバー９の前記脚部９ａが載置され、且つ、該クリックラバー９上端に上部が縮径されて断面視帽子状に形成されたキートップ１３が載置され、更に、該スイッチ８を被蔽する如くカバー１４が配設され、該カバー１４に開穿された孔１４ａから該キートップ１３の上部が上方に突出し、該キートップ１３の上部が該孔１４ａ内を摺動自在に配置されている。
【００２４】
更に、該カバー１４の下面に垂設された保持部１４ｂによって前記クリックラバー９の前記基板１２上に載置された脚部９ａを上方から押圧して保持するように構成されている。
【００２５】
而して、前記キートップ１３を下方に押下すると該キートップ１３は前記孔１４ａ内を摺動して、前記クリックラバー９を屈曲させ、該クリックラバー９が所定以上に屈曲すると、前記感圧導電材１が前記接点１０，１１及び前記基板１２上面に接触して、該感圧導電材１が圧縮され、該感圧導電材１が圧縮されることにより該感圧導電材１の導電抵抗が減少し、前記接点１０及び１１からの出力は前記キートップ１３の押下力に対応して出力ゼロから略直線状にアナログ的に増大する。そして、操作者は前記接点１０，１１から出力が開始される直前にクリック感を感知することができる。
【００２６】
斯くして、前記感圧導電材１を利用して、前記スイッチ２及び８を作成し、ゲーム用コントローラ等のアナログ入力として用いることが出来る。又、該スイッチ２及び８をＰＤＡ、携帯電話、リモコン、マウス、キーボード等の入力電子機器に流用し、アナログ入力機能を持たせることが可能となる。
【００２７】
尚、該感圧導電材１は基板１２側の接点１０，１１がカーボン、金メッキ等、如何なる仕様であっても対応可能である。
【００２８】
又、本発明は、本発明の精神を逸脱しない限り種々の改変を為すことができ、そして、本発明が該改変されたものに及ぶことは当然である。
【００２９】
【発明の効果】
本発明は上記一実施の形態に詳述したように、請求項１記載の発明は、導電シリコンゴムに発泡剤と、加硫剤とを混合し、加硫し、発泡させて成形して成る成形品であって、該成形品は該成形品に加える加重変化によって導電抵抗が変化するように構成される感圧導電材であるので、該感圧導電材は簡素で安価であると共に、加重変化によって導電抵抗変化によるアナログ出力変化が得られ、且つ、成形時の配合調整によってアナログ出力変化調整が可能である。
【００３０】
又、請求項２は、上記導電シリコンゴムと、上記発泡剤と、上記加硫剤との混合割合は導電シリコンゴム６２〜９１重量％、発泡剤５〜２２重量％及び加硫剤４〜１６重量％の範囲にあり、該導電シリコンゴムに該発泡剤と、該加硫剤とを混合し、加硫し、発泡させて成形して成る成形品は、該成形品に加える加重変化に対し、導電抵抗が略反比例して変化するので、請求項１記載の発明の効果に加え、加えられた加重変化によって略直線的に比例する変位量変化と、略直線的に反比例するアナログ出力変化を得ることができる。従って、該感圧導電材はゲーム用コントローラ等のアナログ入力用として利用可能である等、正に著大なる効果を奏する発明である。
【図面の簡単な説明】
【図１】本発明の一実施の形態を示し、感圧導電材の成形品の縦断面図。
【図２】本発明の一実施の形態を示し、感圧導電材に加える加重に対する変位量と、抵抗の関係を示すグラフ。
【図３】図１に示す感圧導電材を用いたスイッチの縦断面図。
【図４】図１に示す感圧導電材を用いた他のスイッチの縦断面図。
【符号の説明】
１          感圧導電材
【図１】
2004355982.tif 000003
【図２】
2004355982.tif 000004
【図３】
2004355982.tif 000005
【図４】
2004355982.tif 000006